일부 실시 태양 에서 , 이러 한 압축 공정 으로 형성 된 분쇄 팽창 흑연 응 집체 는 , 약 0 . 15 g / ㎤ 내지 약 0 . 25 g / ㎤ 범위 의 탭 밀도 를 갖 는다 . 다른 실시 태양 에서 , 탭 밀도 는 약 0 . 12 g / ㎤ 내지 약 0 . 3 g / ㎤, 또는 약 0 . 10 g / ㎤ 내지 약 0 . 4 g / ㎤ 범위 이 다 . 특정 실시 태양 에서 , 본 명세서 에 기재 한 방법 으로 제조 된 분쇄 팽창 흑연 응 집체 의 크기 는 약 0 . 1 mm ( 100 ㎛) 내지 약 10 mm 범위 이 지만 , 많 은 경우 응 집체 의 크기 가 약 200 ㎛ 내지 약 4 mm , 바람직 하 게 는 약 250 ㎛ 내지 약 1000 ㎛ 이 다 . 응 집체 의 원 하 는 입자 크기 및 입자 분포 가 예 를 들 어 압축 후 부가 적 인 시빙 단계 에 의하 여 조정 또는 미세 조정 될 수 있 다는 것 은 자명 한 일 이 다 .